(57)【要約】【課題】光ファイバー織物の発光ムラを低減することができる光ファイバー照明装置を提供する。【解決手段】よこ糸として光ファイバー１１を少なくとも部分的に含み普通糸１２と共に織られた光ファイバー織物１３と、光ファイバー１１の少なくとも一端部に光を照射する光源１４とを備え、光源１４からの光を光ファイバー１１内に入光させることにより、光ファイバー織物１３が照明装置として機能する光ファイバー照明装置１０であって、光ファイバー１１は、普通糸１２の間に所定の間隔で規則的に織り込まれ、且つ光源１４からの光が入光したとき、最も高い発光輝度が最も低い発光輝度の所定倍以上となるよう設定されている。【選択図】図１
2010267573.tif 000002
【特許請求の範囲】
【請求項１】
たて糸又はよこ糸として光ファイバーを少なくとも部分的に含み普通糸と共に織られた光ファイバー織物と、前記光ファイバーの少なくとも一端部に光を照射する光源とを備え、前記光源からの光を前記光ファイバー内に入光させることにより、前記光ファイバー織物が照明装置として機能する光ファイバー照明装置であって、
前記光ファイバーは、前記普通糸の間に所定の間隔で規則的に織り込まれ、且つ前記光源からの光が入光したとき、最も高い発光輝度が最も低い発光輝度の所定倍以上となるよう設定されていることを特徴とする光ファイバー照明装置。
【請求項２】
前記光ファイバーは、最も高い発光輝度が最も低い発光輝度の１.７倍以上に設定されていることを特徴とする請求項１に記載の光ファイバー照明装置。
【請求項３】
前記光ファイバー織物は、互いに隣接する前記光ファイバー間の間隔が０.１〜２ｍｍで織り込まれていることを特徴とする請求項１又は２に記載の光ファイバー照明装置。
【請求項４】
前記光ファイバー織物は、当該織物表面全体における前記光ファイバーの占める露出割合が１〜４０％に設定されていることを特徴とする請求項１〜３のいずれか一項に記載の光ファイバー照明装置。
【請求項５】
たて糸又はよこ糸として光ファイバーを少なくとも部分的に含み普通糸と共に織り込まれた光ファイバー織物であって、
前記光ファイバーは、前記普通糸の間に所定の間隔で規則的に織り込まれ、当該光ファイバーの少なくとも一端部から光が入光したときに、最も高い発光輝度が最も低い発光輝度の１.７倍以上となるよう設定されていることを特徴とする光ファイバー織物。
【請求項６】
請求項1〜４のいずれか一項に記載の光ファイバー照明装置が、車両天井部に取り付けられたことを特徴とする自動車。
【発明の詳細な説明】
【技術分野】
【０００１】
本発明は、光ファイバーと普通糸とが織り込まれた光ファイバー織物に、照明機能を持たせた光ファイバー照明装置に関するものである。
【背景技術】
【０００２】
従来の光ファイバー照明装置として、光ファイバーと普通糸とが織り込まれた光ファイバー織物が設けられ、当該光ファイバー織物の光ファイバー端部から光を入光させる一方、織物組織の中で光ファイバーが屈曲したときに、光ファイバー内部の光を外部へ漏洩させ、これにより、光ファイバー織物が発光するよう構成された繊維織物照明装置が提案されている（例えば、特許文献１参照）。
【先行技術文献】
【特許文献】
【０００３】
【特許文献１】特表２００４−５０６１０６号公報
【発明の概要】
【発明が解決しようとする課題】
【０００４】
しかしながら、上記従来技術では、単純に光ファイバーと普通糸とを織り込んだだけで、光ファイバー織物の発光状態についてはまったく考慮されてなく、その結果、光ファイバー織物の発光にムラ（発光ムラ）が生じるという問題がある。
【０００５】
本発明の課題は、光ファイバー織物の発光ムラを低減することができる光ファイバー照明装置を提供することにある。
【課題を解決するための手段】
【０００６】
本発明者らは、上記課題を解決すべく鋭意検討を重ねた結果、光ファイバーと普通糸を規則的に織り込み、発光輝度及び織組織を所定の状態に制御することにより、光ファイバー織物の発光ムラを低減することができることを見出した。
【０００７】
すなわち、本発明の光ファイバー照明装置は、たて糸又はよこ糸として光ファイバーを少なくとも部分的に含み普通糸と共に織られた光ファイバー織物と、前記光ファイバーの少なくとも一端部に光を照射する光源とを備え、前記光源からの光を前記光ファイバー内に入光させることにより、前記光ファイバー織物が照明装置として機能するよう構成されている。
【０００８】
そして、本発明の光ファイバー照明装置にあっては、前記光ファイバーは、前記普通糸の間に所定の間隔で規則的に織り込まれ、且つ前記光源からの光が入光したとき、最も高い発光輝度が最も低い発光輝度の所定倍以上となるよう設定されていることを特徴としている。
【発明の効果】
【０００９】
本発明によれば、たて糸又はよこ糸に光ファイバーと普通糸とが所定の間隔で規則的に織り込まれ、且つ光ファイバーは、光源からの光が入光したとき、最も高い発光輝度が最も低い発光輝度の所定倍以上となるよう設定されているので、光ファイバー織物の発光ムラを効果的に低減することができる。
【図面の簡単な説明】
【００１０】
【図１】本発明に係る光ファイバー照明装置の全体構成を示す図である。
【図２】発光輝度測定のためにマスキングテープを貼り付けたときの光ファイバー織物の平面図である。
【図３】発光輝度を測定している様子を示す図である。
【図４】光ファイバー織物の幅方向における発光状態を示す図である。
【図５】周波数解析によって発光状態の規則性について評価するための図である。
【図６】光ファイバー織物の表面をデジタルマイクロスコープで観察したときの図である。
【図７】実施例１を示しており、光ファイバー織物の幅方向における発光強度の測定結果を示す図である。
【図８】実施例２を示しており、光ファイバー織物の幅方向における発光強度の測定結果を示す図である。
【図９】実施例３を示しており、光ファイバー織物の幅方向における発光強度の測定結果を示す図である。
【図１０】実施例４を示しており、光ファイバー織物の幅方向における発光強度の測定結果を示す図である。
【図１１】実施例５を示しており、光ファイバー織物の幅方向における発光強度の測定結果を示す図である。
【図１２】実施例６を示しており、光ファイバー織物の幅方向における発光強度の測定結果を示す図である。
【図１３】比較例１を示しており、光ファイバー織物の幅方向における発光強度の測定結果を示す図である。
【図１４】比較例２を示しており、光ファイバー織物の幅方向における発光強度の測定結果を示す図である。
【図１５】実施例１を示しており、周波数解析によって発光状態の規則性についての評価結果を示す図である。
【図１６】実施例２を示しており、周波数解析によって発光状態の規則性についての評価結果を示す図である。
【図１７】実施例３を示しており、周波数解析によって発光状態の規則性についての評価結果を示す図である。
【図１８】実施例４を示しており、周波数解析によって発光状態の規則性についての評価結果を示す図である。
【図１９】実施例５を示しており、周波数解析によって発光状態の規則性についての評価結果を示す図である。
【図２０】実施例６を示しており、周波数解析によって発光状態の規則性についての評価結果を示す図である。
【図２１】比較例１を示しており、周波数解析によって発光状態の規則性についての評価結果を示す図である。
【図２２】比較例２を示しており、周波数解析によって発光状態の規則性についての評価結果を示す図である。
【発明を実施するための形態】
【００１１】
以下、本発明の実施例を図面に従って説明する。
【実施例】
【００１２】
図１は本発明に係る光ファイバー照明装置の全体構成を示す図である。図１に示すように、光ファイバー照明装置１０は、よこ糸として光ファイバー１１を少なくとも部分的に含み普通糸１２と共に織られた光ファイバー織物１３と、光ファイバー１１の一端部に光を照射する光源としてのＬＥＤ光源１４とを備え、ＬＥＤ光源１４からの光を光ファイバー１１内に入光させることにより、光ファイバー織物１３が照明装置として機能するよう構成されている。なお、光ファイバー１１の端部（図１において左側端部）は光ファイバー織物１３から引き出された状態となっている。また、普通糸１２は、よこ糸及びたて糸を含む総称である。
【００１３】
光ファイバー１１は、光ファイバー自体が芯（コア）と鞘（クラッド）の二層構造から成り、芯と鞘の屈折率の差により導光できるようになっている。このような光ファイバー１１は公知であり、例えば、石英系光ファイバー、多成分系光ファイバー及びプラスチック光ファイバーなどを挙げることができる。また、普通糸１２としては、例えば、羊毛、綿、麻などの天然繊維や、ポリエステル合成繊維、ポリアミド合成繊維などの化学繊維を挙げることができる。
【００１４】
ここで、石英系光ファイバーは、石英ガラスを主体とした光ファイバーであり、芯としてゲルマニウム（Ｇｅ）やリン（Ｐ）が予め添加された石英ガラスが、鞘としてホウ素（Ｂ）やフッ素（Ｆ）が予め添加された石英ガラスがそれぞれ使用されている。なお、ゲルマニウムやリンは屈折率を上げる目的で添加され、逆にホウ素やフッ素は屈折率を下げる目的で添加される。
【００１５】
多成分系光ファイバーは、主にソーダ石灰、ガラス、ホウ硅ガラスなどを主成分とした光ファイバーであり、ナトリウム（Ｎａ）やカルシウム（Ｃａ）などのアルカリ金属が予め添加されている。
【００１６】
プラスチック光ファイバーは、アクリル樹脂、ポリカーボネート樹脂、ポリスチレン樹脂、シリコーン樹脂、ウレタン樹脂など、様々な樹脂を芯にしたものがあるが、光の透過率と耐熱性の観点から、メチルメタクリレートを主体とした重合体を芯とし、それよりも屈折率の低い樹脂を鞘としたポリメチルメタクリレート（ＰＭＭＡ)系のプラスチック光ファイバーが好ましい。メチルメタクリレートを主体とした重合体とは、メチルメタクリレートのホモポリマーやメチルメタクリレートと他のアクリル酸エステル又はメタクリル酸エステルとの共重合体である。また、鞘としては、ビニリデンフルオライドとテトラフルオロエチレン共重合体や、ビニリデンフルオライドとテトラフルオロエチレンとヘキサフルオロプロペン共重合体や、ビニリデンフルオライドとトリフルオロエチレン共重合体や、ビニリデンフルオライドとヘキサフルオロアセトンとトリフルオロエチレン共重合体や、ビニリデンフルオライドとテトラフルオロエチレンとヘキサフルオロアセトン共重合体など、ビニリデンフルオライド系樹脂やフルオロアルキルメタクリレートを構成モノマーとして含む樹脂などを挙げることができる。
【００１７】
光ファイバー１１は、その直径が０.１〜１０ｍｍ程度のものがあるが、発光ムラの低減、作業性または汎用性の観点から、直径０.１〜１ｍｍのものが好ましい。
【００１８】
本実施例の光ファイバー照明装置１０においては、ＬＥＤ光源１４の光を光ファイバー１１に導光させるために、光ファイバー１１の先端部に導光用筒体１５が設けられている。導光用筒体１５は円筒状を成し、その一端部（図において右側端部）に、複数本の光ファイバー１１がリング状に束ねられ固定されている。導光用筒体１５の内径は、リング状に束ねられた複数本の光ファイバー１１のリング外径にほぼ等しく形成されている。そして、リング状に束ねられた部分が導光用筒体１５の一端に挿入（圧入）されて、光ファイバー１１は導光用筒体１５の一端部に固定されている。
【００１９】
導光用筒体１５の他端部はＬＥＤ光源１４に対向配置されており、ＬＥＤ光源１４は導光用筒体１５に向けて光を照射する。これにより、ＬＥＤ光源１４からの光が光ファイバー１１の内部に入光される。
【００２０】
導光用筒体１５としては、従来公知の材料及び構造を使用することができる。導光用筒体１５を構成する材料としては、例えば、ポリエチレン（ＰＥ）樹脂やポリプロピレン（ＰＰ）樹脂などを含むポリオレフィン系樹脂、ポリスチレン（ＰＳ）樹脂、ポリ塩化ビニル（ＰＶＣ）樹脂、ポリエステル（ＰＥＳ）樹脂、ポリアミド（ＰＡ）樹脂、ポリアミドイミド（ＰＡＩ）樹脂、アクリロニトリル・ブタジエン・スチレン（ＡＢＳ）樹脂、ポリカーボネート（ＰＣ）樹脂、ポリアセタール（ＰＯＭ）樹脂、アクリル樹脂、ユリア樹脂、メラミン樹脂、エポキシ樹脂、フェノール（ＰＦ）樹脂、ポリフェニレンスルフィド（ＰＰＳ）樹脂など樹脂材料や鉄鋼材料、アルミニウム合金、マグネシウム合金、銅合金、チタン合金など金属材料、炭素繊維やアラミド繊維、ガラス繊維など強化繊維を用いた成形材料、天然ゴム、スチレン・ブタジエンゴム（ＳＢＲ）、アクリロニトリル・ブタジエンゴム（ＮＢＲ）、エチレン・プロピレンゴム（ＥＰＤＭ）などゴム材料等を挙げることができる。これらの構成材料のうち、樹脂材料や金属材料が好ましい。
【００２１】
上記金属材料の具体的な例としては、鉄（Ｆｅ）、ニッケル（Ｎｉ）、銅（Ｃｕ）、亜鉛（Ｚｎ）、クロム（Ｃｒ）、モリブデン（Ｍｏ）、カドミウム（Ｃｄ）、タングステン（Ｗ）、イリジウム（Ｉｒ）などを主成分する金属や合金、さらにはこれら金属の２種類以上を含む合金などが挙げられる。
【００２２】
光ファイバー織物１３を製造する方法として、たて糸に発光輝度の低い普通糸を配置し、よこ糸に光ファイバー１１を、当該光ファイバー１１間に所定の間隔（以下、光ファイバー間隔という）を開けて配置する。その際、光ファイバー間に輝度の低い普通糸を交互に配置し、これらのたて糸とよこ糸により織ることで、光ファイバー間隔を制御する。また、上記方法で光ファイバー織物１３を製造した後に、普通糸を引き抜くことによっても光ファイバー間隔を制御することができる。さらに、光ファイバー間隔を制御するために、予めよこ糸の光ファイバー１１を一定間隔にして織るようにしてもよい。
【００２３】
また、上述したように、光ファイバー１１の先端部に導光用筒体１５の一端部に固定する際、複数本の光ファイバー１１をリング状に束ねるが、この場合、リング状に束ねた光ファイバー１１の先端を、例えば、鋭利な刃、カッター、回転刃、ヒートカッター等の方法で切断する。そして、その切断面がＬＥＤ光源１４に対向するよう、光ファイバー１１を導光用筒体１５内に挿入する。なお、光ファイバー１１の先端を切断する場合は、ヒートカッターで処理する方法が好ましい。
【００２４】
ここで、発光輝度（ｃｄ/ｍ2）とは、任意方向から見た、ものの輝きの強さであって、光ファイバー織物１３において、規則的に織り込まれた部分の最も高い発光輝度が、最も低い発光輝度の１.７倍以上の発光輝度を有する時に発光ムラが低減される。発光輝度が１.７倍未満であると、規則的に発光している部分が人間の目では認識できなくなり、結果として発光ムラと感じる。
【００２５】
発光輝度を制御する上で発光強度を算出する必要がある。発光強度とは、光ファイバー織物１３の発光状態を、光の導光方向に対して垂直方向に画像解析したもので、各ピッチごとの発光強度が表される。さらに、発光強度に対して周波数解析を行う。発光強度を周波数変換したものは、周期的に発光して繰り返される頻度をパワースペクトルとして表され、頻度が高いほど、発光ムラは低減される。光ファイバーのパワースペクトルは、累乗近似で引いた近似曲線をベースラインとし、それに対して好ましくは１０倍以上の強度比を有している時に発光ムラが低減される。パワースペクトルが１０倍以下であると、他の周波数領域に存在する部分と重なり、人間の目では多数の周波数領域のものを見ていることになるため、結果として発光ムラとして認識される。
【００２６】
光ファイバー織物１３において、互いに隣接する光ファイバー１１間の間隔は０.１〜２ｍｍに設定され、当該範囲内で目的に応じて適宜選択することができる。なお、光ファイバー１１間の間隔が０.１ｍｍ未満であると、人間の目で感知できる限界の間隔になり、光ファイバー１１間の間隔が無いように感じられる。また、光ファイバー１１間の間隔が２ｍｍを超えると、単位面積辺りの光ファイバー量が減少し発光輝度が低くなることから、光ファイバー照明装置として好ましくない。
【００２７】
光ファイバー織物１３において、当該織物表面全体における光ファイバー１１の占める露出割合（露出面積率）は１〜４０％に設定され、当該範囲内で適宜選択することができる。なお、光ファイバーの露出面積率が１％未満であると、光ファイバー自体ほとんど露出していないため、光ファイバー照明装置として好ましくない。また、光ファイバーの露出面積率が４０％を超えると、規則的に発光している部分が打ち消されて、発光ムラとして認識される。
【００２８】
本実施例における光ファイバー照明装置１０は、ヘッドライニングやドアトリム、小物部品などの自動車内装部品として利用することができる。
【００２９】
以下、光ファイバー照明装置１０の具体的な実施例（実施例１〜６）を比較例１・２と比較しながら説明する。表１は、実施例１〜６と比較例１・２との比較結果をまとめて表したものである。
【００３０】
【表１】
2010267573.tif 000003
【００３１】
先ず、実施例１〜６及び比較例１・２における発光輝度、発光強度、周波数、発行間隔、露出面積、及び官能評価について説明する。
【００３２】
（発光輝度）
図２に示すように、光ファイバー織物１３の表面及び裏面にマスキングテープ１６，１７を貼り付ける。マスキングテープ１６は光ファイバー織物１３の幅方向に沿って並行に複数箇所に貼り付けられ、マスキングテープ１７は光ファイバー織物１３の長手方向（前記幅方向に対して直角方向）に沿って並行に複数箇所に貼り付けられている。また、マスキングテープ１６，１７は、光ファイバー織物１３の右端から３００ｍｍの位置にある仮想線Ｌを中心にして左右対称に貼り付けられている。マスキングテープ１６，１７によって、光ファイバー織物の表面及び裏面には２０ｍｍ角のマス目１８が複数個形成される。
【００３３】
そして、光ファイバー織物１３の一端部からＬＥＤ光源１４の光を入光させて、光ファイバー織物１３の表面及び裏面で発光している状態を、２０ｍｍ角のマス目１８を観察しながら行う。すなわち、図３に示すように、光ファイバー織物１３から１０００ｍｍの距離に輝度計（ＬＳ−１００、コニカミノルタ社製）１９をセットし、この輝度計１９によって光ファイバー織物１３の幅方向の発光状態を測定する。
【００３４】
（発光強度）
光ファイバーとポリエステル糸を規則的に織り込んだ光ファイバー織物１３に光を導光させた際、光ファイバー織物１３の発光状態を光の導光方向に対して、垂直方向に発光面を画像解析装置（Image Pro Plus、日本ローパー社製）を用いて画像解析する。その画像解析から、図４に示すような発光状態の波形が表される。
【００３５】
（周波数）
画像解析の結果から、更に周波数変換した波形について周波数解析を行うことで、図５に示すような発光状態の規則性について評価する。
【００３６】
（発光間隔）
互いに隣接する光ファイバーに光を導光させた際の発光間隔について、画像解析の結果から発光状態の周期性が表され、その結果から発光間隔を算出する。
【００３７】
（露出面積）
織物表面全体における光ファイバー１１が占める露出割合は、デジタルマイクロスコープ（VHX−１００、キーエンス社製）を用いて算出する。図６は、光ファイバー織物１３の表面をデジタルマイクロスコープで観察したときの図である。
【００３８】
（官能評価）
光ファイバー織物１３の発光ムラの評価については、以下の基準で官能評価を行い、実測値との相関性について評価する。
質問；「光ファイバー織物について均一に発光していると感じますか？」
評点選定条件；被験者１０人（男性６名、女性４名）の平均値を評点とする。
５点：非常にそう思う
４点：そう思う
３点：どちらともいえない
２点：そう思わない
１点：全くそう思わない
【００３９】
《実施例１》
たて糸にポリエステル糸（ハイム；１６７ｄｔｅｘ、東洋紡社製）を配置し、よこ糸に光ファイバー（エスカ；ＣＫ−１０、三菱レイヨン社製）及びたて糸と同じポリエステル糸を光ファイバー１本に対してポリエステル糸１本（光ファイバー／ポリエステル糸＝１／１：光ファイバー間隔＝０.５７ｍｍ）を交互に配置するとともに、これらたて糸とよこ糸を平織りで織り込んで光ファイバー織物１３を製造した。光ファイバー織物１３の一端部から複数本の光ファイバー１１を引き出し、これら光ファイバー１１の先端部をリング状に束ねて、アルミ製の導光用筒体（外径９ｍｍ、内径７ｍｍ）１５に固定した。
【００４０】
そして、ＬＥＤ光源（NFSW036CT、日亜化学社製）１４の光を導光用筒体１５に向けて照射することにより、光ファイバー織物１３の表面を発光させ、そのときの発光ムラについて評価を行った。その結果を図７及び図１５並びに表１に示す。なお、図７は光ファイバー織物１３の表面の発光状態を光ファイバー織物１３の幅方向に沿って示した図、図１５は周波数解析によって発光状態の規則性についての評価を行うための図である。
【００４１】
《実施例２》
実施例１と同様に、たて糸にポリエステル糸を配置し、よこ糸に光ファイバー及びたて糸と同じポリエステル糸を光ファイバー１本に対してポリエステル糸１本（光ファイバー／ポリエステル糸＝１／１：光ファイバー間隔＝０.５７ｍｍ）を交互に配置するとともに、これらたて糸とよこ糸を平織りで織り込んで光ファイバー織物１３を製造した。光ファイバー織物１３の一端部から複数本の光ファイバー１１を引き出し、これら光ファイバー１１の先端部をリング状に束ねて、アルミ製の導光用筒体１５に固定した。
【００４２】
そして、ＬＥＤ光源１４の光を照射することにより光ファイバー織物１３の裏面を発光させ、そのときの発光ムラについて評価を行った。その結果を図８及び図１６並びに表１に示す。なお、図８は光ファイバー織物１３の裏面の発光状態を光ファイバー織物１３の幅方向に沿って示した図、図１６は周波数解析によって発光状態の規則性についての評価を行うための図である。
【００４３】
《実施例３》
実施例１と同様に、たて糸にポリエステル糸を配置し、よこ糸に光ファイバー及びたて糸と同じポリエステル糸を光ファイバー１本に対してポリエステル糸２本（光ファイバー／ポリエステル糸＝１／２：光ファイバー間隔＝０.７８ｍｍ）を交互に配置するとともに、これらたて糸とよこ糸を平織りで織り込んで光ファイバー織物１３を製造した。光ファイバー織物１３の一端部から複数本の光ファイバー１１を引き出し、これら光ファイバー１１の先端部をリング状に束ねて、アルミ製の導光用筒体１５に固定した。
【００４４】
そして、ＬＥＤ光源１４の光を照射することにより光ファイバー織物１３の表面を発光させ、そのときの発光ムラについて評価を行った。その結果を図９及び図１７並びに表１に示す。なお、図９は光ファイバー織物１３の表面の発光状態を光ファイバー織物１３の幅方向に沿って示した図、図１７は周波数解析によって発光状態の規則性についての評価を行うための図である。
【００４５】
《実施例４》
実施例１と同様に、たて糸にポリエステル糸を配置し、よこ糸に光ファイバー及びたて糸と同じポリエステル糸を光ファイバー１本に対してポリエステル糸２本（光ファイバー／ポリエステル糸＝１／２：光ファイバー間隔＝０.７８ｍｍ）を交互に配置するとともに、これらたて糸とよこ糸を平織りで織り込んで光ファイバー織物１３を製造した。光ファイバー織物１３の一端部から複数本の光ファイバー１１を引き出し、これら光ファイバー１１の先端部をリング状に束ねて、アルミ製の導光用筒体１５に固定した。
【００４６】
そして、ＬＥＤ光源１４の光を照射することにより光ファイバー織物１３の裏面を発光させ、そのときの発光ムラについて評価を行った。その結果を図１０及び図１８並びに表１に示す。なお、図１０は光ファイバー織物１３の裏面の発光状態を光ファイバー織物１３の幅方向に沿って示した図、図１８は周波数解析によって発光状態の規則性についての評価を行うための図である。
【００４７】
《実施例５》
実施例１と同様に、たて糸にポリエステル糸を配置し、よこ糸に光ファイバー及びたて糸と同じポリエステル糸を光ファイバー１本に対してポリエステル糸３本（光ファイバー／ポリエステル糸＝１／３：光ファイバー間隔＝１.２ｍｍ）を交互に配置するとともに、これらたて糸とよこ糸を平織りで織り込んで光ファイバー織物１３を製造した。光ファイバー織物１３の一端部から複数本の光ファイバー１１を引き出し、これら光ファイバー１１の先端部をリング状に束ねて、アルミ製の導光用筒体１５に固定した。
【００４８】
そして、ＬＥＤ光源１４の光を照射することにより光ファイバー織物１３の表面を発光させ、そのときの発光ムラについて評価を行った。その結果を図１１及び図１９並びに表１に示す。なお、図１１は光ファイバー織物１３の表面の発光状態を光ファイバー織物１３の幅方向に沿って示した図、図１９は周波数解析によって発光状態の規則性についての評価を行うための図である。
【００４９】
《実施例６》
実施例１と同様に、たて糸にポリエステル糸を配置し、よこ糸に光ファイバー及びたて糸と同じポリエステル糸を光ファイバー１本に対してポリエステル糸３本（光ファイバー／ポリエステル糸＝１／３：光ファイバー間隔＝１.２ｍｍ）を交互に配置するとともに、これらたて糸とよこ糸を平織りで織り込んで光ファイバー織物１３を製造した。光ファイバー織物１３の一端部から複数本の光ファイバー１１を引き出し、これら光ファイバー１１の先端部をリング状に束ねて、アルミ製の導光用筒体１５に固定した。
【００５０】
そして、ＬＥＤ光源１４の光を照射することにより光ファイバー織物１３の裏面を発光させ、そのときの発光ムラについて評価を行った。その結果を図１２及び図２０並びに表１に示す。なお、図１２は光ファイバー織物１３の裏面の発光状態を光ファイバー織物１３の幅方向に沿って示した図、図２０は周波数解析によって発光状態の規則性についての評価を行うための図である。
【００５１】
《比較例１》
たて糸にポリエステル糸を配置し、よこ糸に光ファイバーを配置するとともに、これらたて糸とよこ糸を平織りで織り込んで光ファイバー織物（光ファイバー間隔＝０ｍｍ）を製造した。前記光ファイバー織物の一端部から複数本の光ファイバー１１を引き出し、これら光ファイバー１１の先端部をリング状に束ねて、アルミ製の導光用筒体（外径９ｍｍ、内径７ｍｍ）１５に固定した。
【００５２】
そして、ＬＥＤ光源１４の光を照射することにより光ファイバー織物の表面を発光させ、そのときの発光ムラについて評価を行った。その結果を図１３及び図２１並びに表１に示す。なお、図１３は光ファイバー織物の表面の発光状態を光ファイバー織物の幅方向に沿って示した図、図２１は周波数解析によって発光状態の規則性についての評価を行うための図である。
【００５３】
《比較例２》
たて糸にポリエステル糸を配置し、よこ糸に光ファイバーを配置するとともに、これらたて糸とよこ糸を平織りで織り込んで光ファイバー織物（光ファイバー間隔＝０ｍｍ）を製造した。前記光ファイバー織物の一端部から複数本の光ファイバー１１を引き出し、これら光ファイバー１１の先端部をリング状に束ねて、アルミ製の導光用筒体１５に固定した。
【００５４】
そして、ＬＥＤ光源１４の光を照射することにより光ファイバー織物の裏面を発光させ、そのときの発光ムラについて評価を行った。その結果を図１４及び図２２並びに表１に示す。なお、図１４は光ファイバー織物の裏面の発光状態を光ファイバー織物の幅方向に沿って示した図、図２２は周波数解析によって発光状態の規則性についての評価を行うための図である。
【００５５】
本実施例によれば、図７〜図１２から分かるように、よこ糸に光ファイバーのみを織り込んだだけの場合（図１３及び図１４）と比較して、光ファイバー織物１３の幅方向における発光強度が安定している。
【００５６】
また、本実施例によれば、図１５〜図２０から分かるように、よこ糸に光ファイバーのみを織り込んだだけの場合（図２１及び図２２）と比較して、ある特定周波数領域において大きなピーク（図１５〜図２０において、点線で囲った部分）が現れる。このことから、他の周波数領域でのピークが打ち消されて特定周波数領域の発光状態を人間の目が認識し、発光ムラが感じにくくなる。
【００５７】
また、本実施例によれば、表１から分かるように、実施例１〜６の場合は、比較例１・２の場合よりも官能評価評点が高く、発光ムラが低減される。特に、実施例３及び実施例４においては、発光間隔が０.８ｍｍで、光ファイバー露出割合が５％又は１５％であって、官能評価評点の結果からも発光ムラの低減効果がより一層顕著に現れることが分かる。
【００５８】
さらに、本実施例によれば、よこ糸に光ファイバー１１と普通糸１２とが所定の間隔で規則的に織り込まれ、且つ光ファイバー１１は、ＬＥＤ光源１４からの光が入光したとき、最も高い発光輝度が最も低い発光輝度の所定倍（１.７倍）以上となるよう設定されているので、光ファイバー織物１３の発光ムラを効果的に低減することができる。
【００５９】
本実施例の光ファイバー照明装置は、自動車用内装部品や装飾類、衣類、表示装置など、従来開示されている用途に使用することができる。例えば、自動車用内装部品に適用すれば、車室内を均一に照明することが可能となる。
【００６０】
以上、本発明の実施例を図面により詳述してきたが、上記実施例は本発明の例示にしか過ぎないものであり、本発明は上記実施例の構成にのみ限定されるものではない。本発明の要旨を逸脱しない範囲の設計の変更等があっても、本発明に含まれることは勿論である。
【００６１】
例えば、上記実施例では光ファイバーがよこ糸に織り込まれた一例を示したが、光ファイバーがたて糸に織り込まれていてもよく、また、光ファイバーがたて糸及びよこ糸の双方に織り込まれていてもよい。
【符号の説明】
【００６２】
１０  光ファイバー照明装置
１１  光ファイバー
１２  普通糸
１３  光ファイバー織物
１４  ＬＥＤ光源（光源）
１５  導光用筒体
１６，１７  マスキングテープ
１８  マス目
１９  輝度計
【図１】
2010267573.tif 000004
【図２】
2010267573.tif 000005
【図３】
2010267573.tif 000006
【図４】
2010267573.tif 000007
【図５】
2010267573.tif 000008
【図７】
2010267573.tif 000009
【図８】
2010267573.tif 000010
【図９】
2010267573.tif 000011
【図１０】
2010267573.tif 000012
【図１１】
2010267573.tif 000013
【図１２】
2010267573.tif 000014
【図１３】
2010267573.tif 000015
【図１４】
2010267573.tif 000016
【図１５】
2010267573.tif 000017
【図１６】
2010267573.tif 000018
【図１７】
2010267573.tif 000019
【図１８】
2010267573.tif 000020
【図１９】
2010267573.tif 000021
【図２０】
2010267573.tif 000022
【図２１】
2010267573.tif 000023
【図２２】
2010267573.tif 000024
【図６】
2010267573.tif 000025